УСТРОЙСТВО ЭЛЕКТРОСМАЧИВАНИЯ

1. Устройство (200) электросмачивания, содержащее одну или более ячеек, причем каждая ячейка содержит:
- электросмачивающую композицию, содержащую первую (240) и вторую (250) несмешивающиеся текучие среды, причем первая текучая среда (240) представляет собой электролитический раствор,
- первый электрод (230), отделенный от электросмачивающей композиции диэлектриком (231), и
- источник (260) напряжения для приложения рабочей разности напряжений между первым электродом (230) и электролитическим раствором (240) для работы устройства (200) электросмачивания,
отличающееся тем, что:
- первый электрод (230) содержит вентильный металл, а
- электролитический раствор (240) способен анодировать вентильный металл с образованием оксида металла при рабочей разности напряжений.
2. Устройство (200) электросмачивания по п.1, при этом диэлектрик (231) представляет собой пакет, причем этот пакет содержит гидрофобный слой (221), который находится в контакте с электросмачивающей композицией.
3. Устройство (200) электросмачивания по п.2, при этом гидрофобный слой (221) содержит аморфный фторполимер.
4. Устройство (200) электросмачивания по любому из пп.1-3, при этом диэлектрик (231) содержит слой оксида металла, образованный анодированием вентильного металла первого электрода (230).
5. Устройство (200) электросмачивания по любому из пп.1-3, при этом диэлектрик (231) содержит парилен.
6. Устройство (200) электросмачивания по п.1, при этом электролитический раствор (240) содержит кислоту.
7. Устройство (200) электросмачивания по п.6, при этом кислота представляет собой органическую кислоту.
8. Устройство (200) электросмачивания по п.6, при этом кислота выбрана из группы, состоящей из лимонной кислоты, винной кислоты и борной кислоты.
9. Устройство (200) электросмачивания по п.1, при этом электролитический раствор (240) содержит соль.
10. Устройство (200) электросмачивания по п.9, при этом соль выбрана из группы, состоящей из боратов, тартратов, цитратов и фосфатов.
11. Устройство (200) электросмачивания по п.1, при этом вентильный металл выбран из группы, состоящей из магния, алюминия, титана, ванадия, хрома, цинка, циркония, ниобия, сурьмы, гафния, тантала, вольфрама и висмута.
12. Устройство (200) электросмачивания по п.1, при этом электролитический раствор (240) содержит поглотитель водорода.
13. Способ изготовления устройства (200) электросмачивания по любому из пп.1-12, содержащий этап формирования диэлектрика (231) анодированием вентильного металла первого электрода (230).
14. Способ эксплуатации устройства (200) электросмачивания по любому из пп.1-12, содержащий этап приложения разности напряжений между первым электродом (230) и электролитическим раствором (240), так что к первому электроду (230) прикладывают усредненное по времени результирующее положительное напряжение.